ЭЛАСТИЧНЫЙ ПРИСОЕДИНЯЮЩИЙ КЛЕЙ И ЕГО ПРИМЕНЕНИЕ

1. Эластичный присоединяющий плавкий клей, содержащий усилитель клейкости и полимер, имеющий вязкость ниже чем примерно 200000 мПа·с при 200ºС, измеренную согласно АSТМ D3236;
где данный полимер содержит неметаллоцен-катализированный полимер, деградированный пероксидом и/или теплом; и
где данный неметаллоцен-катализированный полимер представляет собой полипропиленовый гомо- или сополимер с теплотой плавления больше чем 20 Дж/г, измеренной согласно АSТМ D3418-12;
где данный клей имеет величину тангенса δ больше чем приблизительно 30 при температуре нанесения клея и
где количество усилителя клейкости в клее меньше, чем количество данного полимера.
2. Эластичный присоединяющий плавкий клей по п. 1, в котором данный полимер дополнительно содержит пластификатор, имеющий теплоту плавления меньше чем 15 Дж/г, и в котором данный пластификатор присутствует в меньшем количестве, чем данный неметаллоцен-катализированный полимер.
3. Эластичный присоединяющий плавкий клей по п. 2, в котором данный пластификатор представляет собой сомономер, выбранный из группы, состоящей из С2, С4, С5, С6, С7, С8, С9, С10, С11 и С12.
4. Эластичный присоединяющий плавкий клей по п. 1, дополнительно содержащий усилитель клейкости, пластификатор или воск.
5. Эластичный присоединяющий плавкий клей по п. 4, в котором воск представляет собой кристаллический воск, выбранный из группы, состоящей из восков на основе нефти, обычного воска, природного воска, функционализированного воска, сополимера полиолефина и их смесей.
6. Эластичный присоединяющий плавкий клей, содержащий полимер, который содержит больше чем 50 мас.% неметаллоцен-катализированного полимера с теплотой плавления больше чем 20 Дж/г и меньше чем 50% пластификатора с теплотой плавления меньше чем 15 Дж/г;
где данный полимер имеет вязкость ниже чем 200000 мПа·с при 200ºС, измеренную согласно АSТМ D3236, и образован путем деградации пероксидом и/или теплом;
где мас.% дается в расчете на полный мас.% полимера; и
где теплота плавления измеряется согласно АSТМ D3418-12.
7. Эластичный присоединяющий плавкий клей по п. 6, в котором данный неметаллоцен-катализированный полимер представляет собой гомо- или сополимер полипропилена.
8. Эластичный присоединяющий плавкий клей по п. 6, в котором данный пластификатор представляет собой сомономер, выбранный из группы, состоящей из С2, С4, С5, С6, С7, С8, С9, С10, С11 и С12 мономеров.
9. Ламинат, содержащий:
(а) нетканую подложку,
(b) эластичную прядь,
(с) эластичный присоединяющий плавкий клей, содержащий полимер, который содержит больше чем 50 мас.% неметаллоцен-катализированного полимера с теплотой плавления больше чем 20 Дж/г и меньше чем 50% пластификатора с теплотой плавления меньше чем 15 Дж/г;
где данный полимер имеет вязкость ниже чем 200000 мПа·с при 200ºС, измеренную согласно АSТМ D3236, и образован путем деградации пероксидом и/или теплом;
где мас.% дается в расчете на полный мас.% полимера; и
где теплота плавления измеряется согласно АSТМ D3418-12.
10. Ламинат по п. 9, где
(i) данный ламинат имеет начальную ползучесть меньше чем приблизительно 20% после воздействия 300% растяжения при 38ºС в течение приблизительно 4 ч и
(ii) данный ламинат имеет ползучесть после старения меньше чем приблизительно 40% после воздействия 300% растяжения при 38ºС в течение приблизительно 4 ч после старения при 40ºС в течение 4 недель.